(57)【要約】【課題】長期間の繰り返し使用に対しても高耐久性を有し、かつ画像濃度低下、あるいは画像ボケの発生による画像劣化を抑制し、高画質画像が安定に得られる電子写真感光体用の光導電性材料として有用な、新規なジアルキルアミノ基を有するトリアリールアミン化合物を提供すること。【解決手段】下記一般式（１）で表わされる少なくとも１つのジアルキルアミノ基を有することを特徴とするトリアリールアミン化合物。【化１】2004026755.tif 000020（式中、Ｒ１は、炭素数１〜４のアルキル基を表わし、同一でも異なっていてもよい。また、Ｒ１，Ｒ２は互いに結合し窒素原子を含む複素環基を形成してもよい。Ｒ２は炭素数１〜４のアルキル基、もしくは置換もしくは無置換の芳香環基を表わす。Ａｒは置換もしくは無置換の芳香環基を表わす。）【選択図】　　　　図１
2004026755.tif 000002
【特許請求の範囲】
【請求項１】
下記一般式（１）で表わされる少なくとも１つのジアルキルアミノ基を有することを特徴とするトリアリールアミン化合物。
【化１】
2004026755.tif 000018
（式中、Ｒ１は、炭素数１〜４のアルキル基を表わし、同一でも異なっていてもよい。また、Ｒ１，Ｒ２は互いに結合し窒素原子を含む複素環基を形成してもよい。Ｒ２は炭素数１〜４のアルキル基、もしくは置換もしくは無置換の芳香環基を表わす。Ａｒは置換もしくは無置換の芳香環基を表わす。）
【請求項２】
下記一般式（２）で表わされる少なくとも２つのジアルキルアミノ基を有することを特徴とするトリアリールアミン化合物。
【化２】
2004026755.tif 000019
（式中、Ｒ１は、炭素数１〜４のアルキル基を表わし、同一でも異なっていてもよい。また、Ｒ１，Ｒ２は互いに結合し窒素原子を含む複素環基を形成してもよい。Ｒ２は炭素数１〜４のアルキル基、もしくは置換もしくは無置換の芳香環基を表わす。Ａｒは置換もしくは無置換の芳香環基を表わす。）
【発明の詳細な説明】
【０００１】
【発明の属する技術分野】
本発明は、特に電子写真感光体用の有機光導電性材料として有用な、新規なジアルキルアミノ基を有するトリアリールアミン化合物に関する。
【０００２】
【従来の技術】
近年、電子写真方式を用いた情報処理システム機の発展には目覚ましいものがある。特に、情報をデジタル信号に変換して光によって情報記録を行なうレーザープリンターやデジタル複写機は、そのプリント品質、信頼性において向上が著しい。さらに、それらは高速化技術と融合させて、フルカラー印刷が可能なレーザープリンターあるいはデジタル複写機へと応用が広められている。そのような背景から、要求される感光体の機能としては、高画質化と高耐久化を両立させることが特に重要な課題となっている。
【０００３】
これらの電子写真方式のレーザープリンターやデジタル複写機等に使用される感光体としては、有機系の感光材料（ＯＰＣ）を用いたものが、コスト、生産性及び無公害性等の理由から一般に広く応用されている。ＯＰＣ感光体の層構成は単層型と機能分離型積層構造に大別される。最初の実用化ＯＰＣであるＰＶＫ−ＴＮＦ電荷移動錯体型感光体は前者の単層型であった。
一方、１９６８年、林とＲｅｇｅｎｓｂｕｒｇｅｒにより各々独立してＰＶＫ／ａ−Ｓｅ積層感光体が発明され、後には１９７７年Ｍｅｌｚらによって、また１９７８年Ｓｃｈｌｏｓｓｅｒによって有機顔料分散層と有機低分子分散ポリマー層という感光層全てが有機材料からなる積層感光体が発表された。
これらの積層感光体は光を吸収して電荷を発生する電荷発生層（ＣＧＬ）と、ＣＧＬで生成した電荷を注入、輸送し、表面電荷を中和する電荷輸送層（ＣＴＬ）からなるという概念から、機能分離型積層感光体とも呼ばれている。
この積層感光体の開発によって、単層感光体に比べ感度、耐久性が飛躍的に向上した。また電荷発生物質（ＣＧＭ）、電荷輸送物質（ＣＴＭ）といわれる、それぞれ異なる機能を有する材料を個別に分子設計できるため、それら材料の選択幅が大きく増加した。これらの理由により機能分離型積層感光体は現在のＯＰＣ感光体の主流層構成となっている。
機能分離型の感光体における静電潜像形成のメカニズムは、感光体を帯電した後光照射すると、光は電荷輸送層を通過し、電荷発生層中の電荷発生物質により吸収され電荷を生成する。それによって発生した電荷が電荷発生層及び電荷輸送層の界面で電荷輸送層に注入され、さらに電界によって電荷輸送層中を移動し、感光体の表面電荷を中和することにより静電潜像を形成するものである。
【０００４】
しかし、有機系の感光体は、繰り返し使用によって膜削れが大きく、感光層の膜削れが進むと、感光体の帯電電位の低下や光感度の劣化、感光体表面のキズなどによる地汚れ、画像濃度低下あるいは画質劣化が促進される傾向が強くなる。したがって、従来から有機感光体の耐摩耗性が大きな課題として挙げられていた。さらに、近年では電子写真装置の高速化あるいは装置の小型化に伴う感光体の小径化によって、感光体の高耐久化がより一層重要な課題となっている。
【０００５】
感光体の耐摩耗性向上を実現する方法としては、感光層に潤滑性を付与したり、硬化させたり、フィラーを含有させる方法、もしくは低分子電荷輸送物質（ＣＴＭ）分子分散ポリマー層のかわりに高分子電荷輸送物質を用いる方法が広く知られている。
しかしながら、これらの方法により感光層の削れを抑えると、新たな問題がおこる。すなわち、感光層表面に繰り返し使用、周辺環境により生じるオゾンやＮＯｘ、その他の酸化性物質が吸着し、繰り返し使用や使用環境によっては、最表面の低抵抗化を招き、画像流れ（画像ボケ）等の問題を引き起こすことが知られている。従来はこのボケ発生物質が感光層と共に少しづつ削りとられることにより、問題はある程度回避されてきた。
しかしながら上述の通り、最近の更なる高解像、高耐久化要求に応えるには、新たな手法を付与しなければならなくなってきている。それらの影響を軽減させる１つの方法として感光体にヒーターを搭載する方法があるが、装置の小型化や消費電力の低減に対して大きな障害となっている。また、酸化防止剤等の添加剤も有効な手段ではあるが、単なる添加剤は光導電性を有しないものであるから、感光層への多量添加は、低感度化、残留電位上昇等の電子写真特性の問題をまねいてしまう。
また、例えば特開２０００−２３１２０４号公報には感光体へ酸掃去剤としてジアルキルアミノ基を有する芳香族系化合物が開示されている。この化合物は繰り返し使用後の画像品質に対して有効なものであるが、電荷輸送能が低いため、高感度、高速化要求には対応が難しく、また、添加量にも限界がある。
【０００６】
以上のように、高耐摩耗性を付与、もしくは感光体周りのプロセス設計によって削れが少なくなった電子写真感光体は、副作用として画像ボケの発生、解像度の低下等、画質への影響が避けられず、高耐久化と高画質化を両立させることは困難とされてきた。これは、画像ボケの発生を抑制するには抵抗が高い方が、残留電位上昇を抑制するには抵抗が低い方が適していることから、双方でトレードオフの関係になっていることが問題の解決を困難にしている。
【０００７】
【発明が解決しようとする課題】
本発明の目的は、長期間の繰り返し使用に対しても高耐久性を有し、かつ画像濃度低下、あるいは画像ボケの発生による画像劣化を抑制し、高画質画像が安定に得られる電子写真感光体用の光導電性材料として有用な、新規なジアルキルアミノ基を有するトリアリールアミン化合物を提供することにある。
【０００８】
【課題を解決しようとする手段】
本発明者等は、下記一般式（１）および（２）で表わされるジアルキルアミノ基を有するトリアリールアミン化合物を新規物質として合成し、この物質を光導電性材料として含有させた感光体を画像形成装置に搭載し、画像を形成すると、酸化性ガス等のボケ発生物質による画像流れ（画像ボケ）等が起さず、前述の問題を解決するのに有用であることを見いだした。
【０００９】
【化３】
2004026755.tif 000003
（式中、Ｒ１は、炭素数１〜４のアルキル基を表わし、同一でも異なっていてもよい。また、Ｒ１，Ｒ２は互いに結合し窒素原子を含む複素環基を形成してもよい。Ｒ２は炭素数１〜４のアルキル基、もしくは置換もしくは無置換の芳香環基を表わす。Ａｒは置換もしくは無置換の芳香環基を表わす。）
【００１０】
【化４】
2004026755.tif 000004
（式中、Ｒ１は、炭素数１〜４のアルキル基を表わし、同一でも異なっていてもよい。また、Ｒ１，Ｒ２は互いに結合し窒素原子を含む複素環基を形成してもよい。Ｒ２は炭素数１〜４のアルキル基、もしくは置換もしくは無置換の芳香環基を表わす。Ａｒは置換もしくは無置換の芳香環基を表わす。）
【００１１】
この新規化合物を用いた感光体を繰り返し使用しても、画像品質を維持するのに有効である理由については、現時点では明らかになっていないが、構造内にＲ１とＲ２とで置換されたアミノ基（ジアルキルアミノ基）が含まれているために、このジアルキルアミノ基が、画像ボケの原因物質と考えられている酸化性ガスに対して有効な抑制効果を持っているものと考えられる。
また、この新規化合物を他の電荷輸送物質と併用して得られる感光体は、高感度でかつ繰り返し安定性等がさらに増加するものとなることも確認された。
【００１２】
なお、ジアルキルアミノ基を有する化合物として、特開昭６０−１９６７６８号公報および特許第２８８４３５３号公報等にスチルベン化合物が開示されている。しかしながら、これらは電荷輸送サイトであるトリアリールアミン構造の共鳴部位に強いメゾメリー効果（＋Ｍ効果）の置換基であるジアルキルアミノ基を有しているため、全体のイオン化ポテンシャル値は異常に小さくなる。
それ故、電荷輸送物質として単独使用した感光層の帯電保持能は、初期から、もしくは繰り返し使用により著しく悪くなるため、実用化は非常に難しいという致命的な欠点を有している。
また本発明の新規化合物のように他の電荷輸送物質と混合併用しても、該スチルベン化合物のイオン化ポテンシャル値が本発明の新規化合物のそれよりもかなり小さいので、スチルベン化合物自体が移動電荷のトラップサイトとなるために、感光体に使用しても感度が著しく低く、かつ残留電位が大きなものとなってしまう。
【００１３】
【発明の実施の形態】
本発明の前記一般式１で表される新規化合物である、ジアルキルアミノ基を有するトリアリールアミン化合物は、下記反応式に示すように、ニトロスチリル基置換トリアリールアミン化合物を水素還元し、ついでアルカリ存在下、アルキルハライド（Ｒ１Ｘ）と反応させることにより容易に製造することができる。
また、本発明の前記一般式（２）で表わされる新規化合物である、少なくとも２つのジアルキルアミノ基を有するトリアリールアミン化合物も同様な反応により容易に製造することができる。
【００１４】
【化５】
2004026755.tif 000005
【００１５】
一般式（１）および（２）に記載されるアルキル基の具体例としては、メチル基、エチル基、プロピル基、ブチル基などを挙げることができる。
同じく芳香環基としては、ベンゼン、ナフタレン、アントラセン、及びピレンなど芳香族炭化水素環の１価〜６価の芳香族炭化水素基、並びにピリジン、キノリン、チオフェン、フラン、オキサゾール、オキサジアゾール、カルバゾールなど芳香族複素環の１価〜６価の芳香族複素環基を挙げることができる。
また、これらの置換基としては、上記アルキル基の具体例で挙げたもの、メトキシ基、エトキシ基、プロポキシ基、ブトキシ基などのアルコキシ基、またはフッ素原子、塩素原子、臭素原子、ヨウ素原子のハロゲン原子、及び芳香環基などを挙げることができる。
更に、Ｒ１，Ｒ２が互いに結合し窒素原子を含む複素環基の具体例としては、ピロリジニル基、ピペリジニル基、ピロリニル基等を挙げることができる。
その他、共同で窒素原子を含む複素環基としては、Ｎ−メチルカルバゾール、Ｎ−エチルカルバゾール、Ｎ−フェニルカルバゾール、インドール、キノリンの芳香族複素環基などを挙げることができる。
【００１６】
以下、一般式（１）の好ましい例を表１に、一般式（２）の好ましい例を表２に挙げる。但し、本発明は、これらの化合物に限定されるものではない。
【００１７】
【表１−１】
2004026755.tif 000006
【００１８】
【表１−２】
2004026755.tif 000007
【００１９】
【表２】
2004026755.tif 000008
【００２０】
前述したように、本発明の新規なトリアリールアミン化合物を用いた感光体は、それを搭載した電子写真画像形成装置によって、長期間繰り返し使用しても高耐久性を有し、かつ画像濃度低下あるいは画像ボケの発生による画像劣化を抑制でき、高画質画像が安定に得られる光導電性材料として極めて有用であるが、染顔料やルイス酸などの増感剤によって増感されるものである。
さらにこのトリアリールアミン化合物は、電荷発生物質として有機染顔料が用いられたいわゆる機能分離型有機感光体における電荷輸送物質としてとりわけ有用な物質である。
【００２１】
該機能分離型有機感光体において、本発明のトリアリールアミン化合物を電荷輸送物質として用いた場合、それと併用可能な電荷発生物質を例示する。
すなわち、シーアイピグメントブルー２５（カラーインデックスＣＩ　２１１８０）、シーアイピグメントレッド４１（ＣＩ　２１２００）、シーアイアシッドレッド５２（ＣＩ４５１００）、シーアイベーシックレッド３（ＣＩ　４５２１０）、カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）、ベンズアントロン骨格を有するアゾ顔料などのアゾ顔料。例えば、シーアイピグメントブルー１６（ＣＩ　７４１００）、Ｙ型オキソチタニウムフタロシアニン（特開昭６４−１７０６６号公報）、Ａ（β）型オキソチタニウムフタロシアニン、Ｂ（α）型オキソチタニウムフタロシアニン、Ｉ型オキソチタニウムフタロシアニン（特開平１１−２１４６６号公報に記載）、ＩＩ型クロロガリウムフタロシアニン（飯島他、日本化学会第６７春季年回、１Ｂ４，０４（１９９４））、Ｖ型ヒドロキシガリウムフタロシアニン（大門他、日本化学会第６７春季年回、１Ｂ４，０５（１９９４））、Ｘ型無金属フタロシアニン（米国特許第３，８１６，１１８号）などのフタロシアニン系顔料、シーアイバットブラウン５（ＣＩ　７３４１０）、シーアイバットダイ（ＣＩ　７３０３０）などのインジコ系顔料、アルゴスカーレットＢ（バイエル社製）、インタンスレンスカーレットＲ（バイエル社製）などのペリレン顔料などが挙げられる。なお、これらの材料は単独あるいは２種類以上が併用されても良い。
また、本発明のジアルキルアミノ基を有するトリアリールアミン化合物は他の電荷輸送材料と混合しても効果を損なうことはない。
【００２２】
【実施例】
次に、本発明の新規なトリアリールアミン化合物を合成した事実を示す実施例およびその合成した化合物を感光体の電荷輸送物質として用いて、その有用性を示す応用例と応用比較例によって、本発明をより詳細に説明する。
実施例１（化合物Ｎｏ．２−１の製造）
４，４’−ビス（４−アミノフェネチル）−４”メチルトリフェニルアミン３．９４ｇを脱水ＴＨＦ３０ｍｌに溶解させ、撹拌しながらこれに６０％水素化ナトリウム２．５３ｇを少量づつ加えた。ついでエチルヨージド７．４１ｇを加え、６０℃にて６時間加熱撹拌を行なった。反応終了後、水氷浴にて系内を冷却し、水２ｍｌを滴下した。これを酢酸エチルにて抽出し、水層が中性となるまで有機層の水洗を繰り返した。取り出した有機層を硫酸マグネシウムにて脱水し、減圧濃縮することにより薄黄色油状物を得た。ついでシリカゲルカラムクロマト処理［展開溶媒トルエン／酢酸エチル＝（３０／１）ｖｏｌ］して、無色油状物のジアルキルアミノ基を有するトリアリールアミン化合物（化合物Ｎｏ．２−１）を２．８０ｇ（収率５８．０％）得た。なお元素分析結果（％）は以下の通りであった。
行なった測値：Ｃ，８４．７４；Ｈ，８．７８；Ｎ，６．８１．計算値（Ｃ４３Ｈ５１Ｎ３）：Ｃ，８４．６８；Ｈ，８．４３；Ｎ，６．８９．
このものの赤外線吸収スペクトル図を図１に示す。
【００２３】
実施例２、３（化合物Ｎｏ．１−１及び化合物Ｎｏ．２−３の製造例）
実施例１と同様な反応条件で他のジアルキルアミノ基を有するトリアリールアミン化合物を得た（化合物Ｎｏ．１−１、及び化合物Ｎｏ．２−３）。製造結果、並びに元素分析結果を表３に示す。また、赤外線吸収スペクトル図をそれぞれ図２及び図３に示す。
【００２４】
【表３】
2004026755.tif 000009
【００２５】
応用例１
電荷発生物質として下記構造式で表わされるフルオレノン系ビスアゾ顔料２．５部を、ポリビニルブチラール樹脂１部／シクロヘキサノン８０部／メチルエチルケトン４０部の混合溶媒に加え、ボールミルにて粉砕混合した。得られた分散液をアルミ板上にドクターブレードで塗布し、自然乾燥して約０．５μｍの電荷発生層を形成した。
【００２６】
【化６】
2004026755.tif 000010
次に、ポリカーボネート樹脂［（株）帝人製パンライトＴＳ−２０５０］１部とテトラヒドロフラン８部の樹脂溶液に、電荷輸送物質として実施例３で得られたジアルキルアミノ基を有するトリアリールアミン化合物（化合物Ｎｏ．１−１）１部を溶解し、この溶液を前記電荷輸送層上にドクターブレードで塗布し、乾燥して厚さ約２０μｍの電荷輸送層を形成し感光体（感光体Ｎｏ．１）を作成した。
【００２７】
次に、こうして得られた積層型電子写真感光体の特性を調べるため、この感光体に静電複写紙試験装置［（株）川口電機製作所製ＥＰＡ８１００型］を用いて暗所で−６ＫＶのコロナ放電を２０秒間行なって帯電させ、２０秒間暗所に放置した後、表面電位Ｖｏ（Ｖ）を測定した。ついで、６６０ｎｍ波長光を感光体表面での照度が１μＷ／ｃｍ２になるように照射して、感光体表面電位が−８００（Ｖ）から−４００（Ｖ）になるまでの必要露光量Ｅ１／２（μＪ／ｃｍ２）および３０秒間照射後の残留電位Ｖｒ（Ｖ）を測定したを測定した。結果を表４に示す。
【００２８】
応用例２
応用例１において、ジアルキルアミノ基を有するトリアリールアミン化合物Ｎｏ．１−１をＮｏ．２−３の化合物にした以外は、すべて応用例１と同様にして、感光体Ｎｏ．２を作製し、評価した。結果を表４に示す。
【００２９】
応用比較例１
応用例１において、ジアルキルアミノ基を有するトリアリールアミン化合物を下記のスチルベン化合物（特開昭６０−１９６７６８号公報に記載のもの）にした以外は、すべて応用例１と同様にして、感光体Ｎｏ．３を作製し、評価した。結果を表４に示す。
【００３０】
【化７】
2004026755.tif 000011
【００３１】
応用比較例２
応用例１において、ジアルキルアミノ基を有するトリアリールアミン化合物を下記のテトラフェニルメタン化合物（特開２０００−２３１２０４号公報に記載のもの）にした以外は、すべて応用例１と同様にして、感光体Ｎｏ．４を作製し、評価した。結果を表４に示す。
【００３２】
【化８】
2004026755.tif 000012
【００３３】
応用比較例３
応用例１において、ジアルキルアミノ基を有するトリアリールアミン化合物を下記のヒンダードアミン系酸化防止剤にした以外は、すべて応用例１と同様にして、感光体Ｎｏ．５を作製し、評価した。結果を表４に示す。
【００３４】
【化９】
2004026755.tif 000013
【００３５】
【表４】
2004026755.tif 000014
【００３６】
以上の評価結果から、本発明のジアルキルアミノ基を有するトリアリールアミン化合物である、新規化合物を含有する電子写真感光体はいずれも帯電保持能、残留電位、感度特性とも非常に優れており、実用に問題なく使用できることがわかる。
一方、応用比較例１の感光体Ｎｏ．３の帯電保持能は、著しく悪く、実用化は非常に難しいという致命的な欠点を有している。また、感光体Ｎｏ．２及び３の帯電保持能は良好なものの、いずれも感度測定ができず、電荷輸送能が非常に悪いものであることがわかる。
【００３７】
応用例３
アルミニウムシリンダー上に下記組成の下引き層塗工液、応用例２で用いた電荷発生層塗工液、および電荷輸送層塗工液を、浸漬塗工によって順次塗布、乾燥し、３．５μｍの下引き層、０．２μｍの電荷発生層、２３μｍの電荷輸送層を形成した（感光体Ｎｏ．６）。
【００３８】
◎下引き層塗工液
二酸化チタン粉末：４００部
メラミン樹脂：６５部
アルキッド樹脂：１２０部
メチルエチルケトン：４００部
【００３９】
以上のように作製した電子写真感光体を、電子写真プロセス用カートリッジに装着し、帯電方式をコロナ帯電方式（スコロトロン型）、画像露光光源を６５５ｎｍの半導体レーザー（ＬＤ）を用いたリコー製ｉｍａｇｉｏ　ＭＦ２２００改造機にて暗部電位８００（−Ｖ）に設定した後、連続してトータル１０万枚印刷相当の繰り返し試験を行なった。その際、初期画像及び繰り返し試験後の画像について評価を行なった。また、初期及び繰り返し試験後の明部電位も測定した。結果を表５に示す。
【００４０】
応用比較例４
応用例３において、ジアルキルアミノ基を有するトリアリールアミン化合物を下記構造式で表されるトリアリールアミン化合物にした以外は、すべて応用例３と同様にして、感光体Ｎｏ．７を作製し、評価した。結果を表５に示す。
【００４１】
【化１０】
2004026755.tif 000015
【００４２】
【表５】
2004026755.tif 000016
【００４３】
以上の評価結果から、１０万枚印刷後においても明部電位上昇は少なく、本発明のジアルキルアミノ基を有するトリアリールアミン化合物を含有した電子写真感光体Ｎｏ．６は、高画質画像が安定に得られることが確認された。
一方、応用比較例４の感光体Ｎｏ．７は、１０万枚印刷後でも明部電位の上昇は小さいものの、本発明の化合物を含む感光体と比べ、繰り返し使用による解像度低下が非常に大きいことがわかる。
【００４４】
応用例４、応用比較例５
また、電子写真感光体Ｎｏ．６及びＮｏ．７について５０ｐｐｍの窒素酸化物（ＮＯｘ）ガス濃度に調整されたデシケータ中に４日間放置し、前後における画像評価を行なった。
【００４５】
【表６】
2004026755.tif 000017
【００４６】
表６の評価結果より、感光体に本発明のアミン化合物を含有させることによって、酸化性ガスに対する耐性、すなわち解像度低下抑止が大幅に向上することがわかる。一方、感光体Ｎｏ．７は初期では画像品質は良好であるが、酸化性ガスにより著しい解像度の低下が起きることがわかる。
【００４７】
【発明の効果】
以上、詳細かつ具体的な記載より明らかなように、本発明によれば、一般式（１）、（２）で表わされるジアルキルアミノ基を有するトリアリールアミン化合物が新規化合物として得られた。
また、該化合物を光導電性材料として含有させた電子写真感光体によると、感度低下を招くことなく、繰り返し使用しおよび酸化性ガスなどに対する環境耐性が大幅に向上するため、高耐久性を有し、長期にわたって高解像度の画質が得られ、該化合物の有用性が確認された。
すなわち、本発明の新規化合物によって、高耐久化と高画質化の両立を可能とし、かつ高画質画像が長期に渡って安定に得られる電子写真感光体が実現され、及びそれを用いた電子写真方法、電子写真装置および電子写真装置用プロセスカートリッジを提供することができた。
【図面の簡単な説明】
【図１】本発明の化合物の赤外線吸収スペクトルを示した図である。
【図２】本発明の他の化合物の赤外線吸収スペクトルを示した図である。
【図３】本発明の更に他の化合物の赤外線吸収スペクトルを示した図である。
【図１】
2004026755.tif 000021
【図２】
2004026755.tif 000022
【図３】
2004026755.tif 000023